【手続補正書】
【提出日】令和1年12月10日(2019.12.10)
【手続補正１】
【補正対象書類名】明細書
【補正対象項目名】０００８
【補正方法】変更
【補正の内容】
【０００８】
すなわち、本発明は、以下のとおりのものである。
［１］無機イオン吸着体と有機高分子樹脂を含有する多孔性粒状成形体の形態にあるヨウ素酸及び／又はアンチモン吸着材であって、該多孔性粒状成形体の該無機イオン吸着体の担持量は、０．６〜１．２ｇ／ｍＬであり、かつ、該多孔性粒状成形体の３０ｎｍ以上の孔の外表面開口率は、３％以上１７％未満である、前記ヨウ素酸及び／又はアンチモン吸着材。
［２］前記無機イオン吸着体が、下記式（Ｉ）：
ＭＮｘＯｎ・ｍＨ２Ｏ  ・・・（Ｉ）
｛式中、ｘは０〜３の数であり、ｎは１〜４の数であり、ｍは０〜６の数であり、Ｍ及びＮは、互いに独立して、Ｔｉ、Ｚｒ、Ｓｎ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ａｌ、Ｓｉ、Ｃｒ、Ｃｏ、Ｇａ、Ｆｅ、Ｍｎ、Ｎｉ、Ｖ、Ｇｅ、Ｎｂ及びＴａからなる群から選ばれる金属元素である。｝で表される少なくとも一種の金属酸化物である、前記［１］に記載のヨウ素酸及び／又はアンチモン吸着材。
［３］前記金属酸化物が、下記（ａ）〜（ｃ）：
（ａ）水和酸化チタン、水和酸化ジルコニウム、水和酸化スズ、水和酸化セリウム、水和酸化ランタン及び水和酸化イットリウム、
（ｂ）チタン、ジルコニウム、スズ、セリウム、ランタン及びイットリウムからなる群から選ばれる少なくとも一種の金属元素と、アルミニウム、珪素及び鉄からなる群から選ばれる少なくとも一種の金属元素との複合金属酸化物、
（ｃ）活性アルミナ、
のいずれかの群から選ばれる少なくとも一種である、前記［２］に記載のヨウ素酸及び／又はアンチモン吸着材。
［４］前記多孔性粒状成形体は、平均粒径が１００〜２５００μｍの球状粒子である、前記［１］〜［３］のいずれかに記載のヨウ素酸及び／又はアンチモン吸着材。
［５］前記有機高分子樹脂が、エチレンビニルアルコール共重合体（ＥＶＯＨ）、ポリアクリロニトリル（ＰＡＮ）、ポリスルホン（ＰＳ）、ポリエーテルスルホン（ＰＥＳ）及びポリフッ化ビニリデン（ＰＶＤＦ）からなる群から選ばれる少なくとも一種である、前記［１］〜［４］のいずれかに記載のヨウ素酸及び／又はアンチモン吸着材。
［６］以下の工程：
（１）有機高分子樹脂の良溶媒と無機イオン吸着体を粉砕・混合してスラリーを得る工程、
（２）工程（１）で得られたスラリーに有機高分子樹脂及び水溶性高分子を溶解して混合スラリーを得る工程、
（３）工程（２）で得られた混合スラリーを成形する工程、
（４）工程（３）で得られた成形品が接触する空間部の温度と湿度を制御して、該成形品の凝固を促進させる工程、
（５）工程（４）で得られた凝固が促進された成形品を、前記有機高分子樹脂の貧溶媒と良溶媒の混合液中10℃〜60℃の温度で凝固させる工程、
を含む、前記［１］〜［５］のいずれかに記載のヨウ素酸及び／又はアンチモン吸着材の製造方法。
［７］処理水導入口と導出口を有するカラムに前記［１］〜［５］のいずれかに記載のヨウ素酸及び／又はアンチモン吸着材が充填されたカラムと、該導出口より得られた処理水中のヨウ素酸及び／又はアンチモンを検出する検出器とを具備する、ヨウ素酸及び／又はアンチモン吸着処理装置。
［８］前記［１］〜［５］のいずれかに記載のヨウ素酸及び／又はアンチモン吸着材が水に分散している、ヨウ素酸及び／又はアンチモン吸着材の分散体。
【手続補正２】
【補正対象書類名】明細書
【補正対象項目名】０００９
【補正方法】変更
【補正の内容】
【０００９】
本発明に係るヨウ素酸及び／又はアンチモン吸着材は、無機イオン吸着体の担持量が０．６〜１．２ｇ／ｍＬと高く、かつ、３０ｎｍ以上の孔の外表面開口率が３％以上１７％未満であるため、ヨウ素酸及び／又はアンチモンを含有する液体を高速で通液しても長期間破過することなくヨウ素酸及び／又はアンチモンを吸着除去でき、かつ無機イオン吸着体の脱離が起こらない吸着材を提供することができる。
【手続補正３】
【補正対象書類名】明細書
【補正対象項目名】００１２
【補正方法】変更
【補正の内容】
【００１２】
（ヨウ素酸及び／又はアンチモン吸着材）
本実施形態のヨウ素酸及び／又はアンチモン吸着材は、無機イオン吸着体と有機高分子樹脂を含有する多孔性粒状成形体の形態にあるヨウ素酸及び／又はアンチモン吸着材であって、該多孔性粒状成形体の該無機イオン吸着体の担持量は、０．６〜１．２ｇ／ｍＬであり、かつ、該多孔性粒状成形体の３０ｎｍ以上の孔の外表面開口率は、３％以上１７％未満である、前記ヨウ素酸及び／又はアンチモン吸着材である。多孔性粒状成形体は、連通孔を有し多孔質な構造を有する。
【手続補正４】
【補正対象書類名】明細書
【補正対象項目名】００６１
【補正方法】変更
【補正の内容】
【００６１】
本発明に係るヨウ素酸及び／又はアンチモン吸着材は、無機イオン吸着体の担持量が０．６〜１．２ｇ／ｍＬと高く、かつ、３０ｎｍ以上の孔の外表面開口率が３％以上１７％未満であるため、ヨウ素酸及び／又はアンチモンを含有する液体を高速で通液しても長期間破過することなくヨウ素酸及び／又はアンチモンを吸着除去でき、かつ、無機イオン吸着体の脱離が起こらない吸着材であるため、ヨウ素酸及び／又はアンチモン処理法等において好適に利用可能である。
【手続補正５】
【補正対象書類名】特許請求の範囲
【補正対象項目名】全文
【補正方法】変更
【補正の内容】
【特許請求の範囲】
【請求項１】
無機イオン吸着体と有機高分子樹脂を含有する多孔性粒状成形体の形態にあるヨウ素酸及び／又はアンチモン吸着材であって、該多孔性粒状成形体の該無機イオン吸着体の担持量は、０．６〜１．２ｇ／ｍＬであり、かつ、該多孔性粒状成形体の３０ｎｍ以上の孔の外表面開口率は、３％以上１７％未満である、前記ヨウ素酸及び／又はアンチモン吸着材。
【請求項２】
前記無機イオン吸着体が、下記式（Ｉ）：
ＭＮｘＯｎ・ｍＨ２Ｏ  ・・・（Ｉ）
｛式中、ｘは０〜３の数であり、ｎは１〜４の数であり、ｍは０〜６の数であり、Ｍ及びＮは、互いに独立して、Ｔｉ、Ｚｒ、Ｓｎ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ａｌ、Ｓｉ、Ｃｒ、Ｃｏ、Ｇａ、Ｆｅ、Ｍｎ、Ｎｉ、Ｖ、Ｇｅ、Ｎｂ及びＴａからなる群から選ばれる金属元素である。｝で表される少なくとも一種の金属酸化物である、請求項１に記載のヨウ素酸及び／又はアンチモン吸着材。
【請求項３】
前記金属酸化物が、下記（ａ）〜（ｃ）：
（ａ）水和酸化チタン、水和酸化ジルコニウム、水和酸化スズ、水和酸化セリウム、水和酸化ランタン及び水和酸化イットリウム、
（ｂ）チタン、ジルコニウム、スズ、セリウム、ランタン及びイットリウムからなる群から選ばれる少なくとも一種の金属元素と、アルミニウム、珪素及び鉄からなる群から選ばれる少なくとも一種の金属元素との複合金属酸化物、
（ｃ）活性アルミナ、
のいずれかの群から選ばれる少なくとも一種である、請求項２に記載のヨウ素酸及び／又はアンチモン吸着材。
【請求項４】
前記多孔性粒状成形体は、平均粒径が１００〜２５００μｍの球状粒子である、請求項１〜３のいずれか一項に記載のヨウ素酸及び／又はアンチモン吸着材。
【請求項５】
前記有機高分子樹脂が、エチレンビニルアルコール共重合体（ＥＶＯＨ）、ポリアクリロニトリル（ＰＡＮ）、ポリスルホン（ＰＳ）、ポリエーテルスルホン（ＰＥＳ）及びポリフッ化ビニリデン（ＰＶＤＦ）からなる群から選ばれる少なくとも一種である、請求項１〜４のいずれか一項に記載のヨウ素酸及び／又はアンチモン吸着材。
【請求項６】
以下の工程：
（１）有機高分子樹脂の良溶媒と無機イオン吸着体を粉砕・混合してスラリーを得る工程、
（２）工程（１）で得られたスラリーに有機高分子樹脂及び水溶性高分子を溶解して混合スラリーを得る工程、
（３）工程（２）で得られた混合スラリーを成形する工程、
（４）工程（３）で得られた成形品が接触する空間部の温度と湿度を制御して、該成形品の凝固を促進させる工程、
（５）工程（４）で得られた凝固が促進された成形品を、前記有機高分子樹脂の貧溶媒と良溶媒の混合液中10℃〜60℃の温度で凝固させる工程、
を含む、請求項１〜５のいずれか一項に記載のヨウ素酸及び／又はアンチモン吸着材の製造方法。
【請求項７】
処理水導入口と導出口を有するカラムに請求項１〜５のいずれか一項に記載のヨウ素酸及び／又はアンチモン吸着材が充填されたカラムと、該導出口より得られた処理水中のヨウ素酸及び／又はアンチモンを検出する検出器とを具備する、ヨウ素酸及び／又はアンチモン吸着処理装置。
【請求項８】
請求項１〜５のいずれか一項に記載のヨウ素酸及び／又はアンチモン吸着材が水に分散している、ヨウ素酸及び／又はアンチモン吸着材の分散体。